{
    "protocol": "1.室温条件下，将二元聚醚胺与两倍当量的甲氧基聚乙二醇丙烯酸酯在乙醇溶剂中进行迈克尔加成反应1-2小时，得到双末端仲氨基化合物中间体；2.将双末端仲氨基化合物中间体与两倍当量的多官能度丙烯酸酯在40–45°C条件下进行迈克尔加成反应2-3小时，即得到多官能度亲水性紫外光固化树脂。在制备亲水性树脂时，可采用可聚合的非离子表面活性剂烯丙氧基壬基苯氧基丙醇聚氧乙烯醚、丙烯酸酯及丙烯酸为主要成分，通过自由基聚合反应实现侧链含有羧基的聚丙烯酸酯的合成。随后，对该聚丙烯酸酯的侧链羧基进行开环反应，使用甲基丙烯酸缩水甘油酯的环氧基，以得到侧链含有双键的光固化亲水性聚丙烯酸酯。同时，需注意控制聚合反应，以减少未反应的单体残留，确保其参与固化反应形成交联网络。室温条件下，将二元聚醚胺与两倍当量的甲氧基聚乙二醇丙烯酸酯在乙醇溶剂中进行迈克尔加成反应1-2小时，得到双末端仲氨基化合物中间体；然后，该双末端仲氨基化合物中间体再与两倍当量的多官能度丙烯酸酯在 $40–45^{\\circ}\\mathrm{C}$ 条件下，进行迈克尔加成反应2-3小时，得到多官能度亲水性紫外光固化树脂。在配有机械搅拌、温度计、氮气导入装置的250毫升四口瓶中，加入乙醇(61克)，阻聚剂对羟基苯甲醚(0.18克)，聚醚胺D-400(2.30克，5mmol)和甲氧基聚乙二醇(1000)丙烯酸酯(10.54克，10mmol)，室温反应1.5小时，FT-IR检测不到$810\\mathrm{cm}^{-1}$处双键的吸收峰，第一步反应结束。然后加入乙氧基双季戊四醇六丙烯酸酯(EO96mol)(48.02克，10mmol)，升温至45度反应3小时，FT-IR检测不到$3400{-}3300{\\mathrm{cm}}^{-1}$处仲胺的吸收峰，结束反应，得到浅黄色透明液体，为$50\\%$固含量的10官亲水性紫外光固化树脂。"
}